(57)【特許請求の範囲】
【請求項１】
ｐ型不純物元素及び酸素を含む水素化珪素膜から構成される裏面電界層をシリコン基板と裏面電極との間に具備する光起電力装置であって、
前記裏面電界層が、前記シリコン基板側に形成されたエピタキシャル層と、前記裏面電極側に形成された無配向微結晶層とを含むことを特徴とする光起電力装置。
【請求項２】
前記ｐ型不純物元素が硼素であることを特徴とする請求項１に記載の光起電力装置。
【請求項３】
前記エピタキシャル層の酸素濃度が、前記無配向微結晶層の酸素濃度よりも低いことを特徴とする請求項１又は２に記載の光起電力装置。
【請求項４】
前記裏面電界層の厚さが、３０ｎｍ以上１００ｎｍ以下であることを特徴とする請求項１〜３のいずれか一項に記載の光起電力装置。
【請求項５】
前記シリコン基板と前記裏面電界層との間に形成され、且つ開口部を有するパッシベーション層をさらに具備することを特徴とする請求項１〜４のいずれか一項に記載の光起電力装置。
【請求項６】
前記パッシベーション層が、酸化珪素膜、窒化珪素膜、炭化珪素膜及び炭化窒化珪素膜からなる群より選択されるアモルファス珪素膜であることを特徴とする請求項５に記載の光起電力装置。
【請求項７】
水素化珪素ガス、炭酸ガス、ｐ型不純物元素の水素化物ガス及び水素ガスを含むガス雰囲気下でプラズマＣＶＤを行うことによりｐ型不純物元素及び酸素を含む水素化珪素膜から構成される裏面電界層をシリコン基板上に形成した後、前記裏面電界層上に裏面電極を形成する光起電力装置の製造方法であって、
前記炭酸ガスの流量を前記水素化珪素ガスの流量の１／５未満とすることでエピタキシャル層を形成した後、前記炭酸ガスの流量を前記水素化珪素ガスの流量の１／５以上とすることで無配向微結晶層を形成することを特徴とする光起電力装置の製造方法。
【請求項８】
前記ｐ型不純物元素の水素化物ガスが、水素化硼素ガスであることを特徴とする請求項７に記載の光起電力装置の製造方法。
【請求項９】
前記裏面電極の形成後に２００℃以上３００以下の温度でアニールすることを特徴とする請求項７又は８に記載の光起電力装置の製造方法。
【請求項１０】
前記プラズマＣＶＤにおける周波数が、１３．５６ＭＨｚ以上６０ＭＨｚ以下であることを特徴とする請求項７〜９のいずれか一項に記載の光起電力装置の製造方法。
【発明の詳細な説明】
【技術分野】
【０００１】
本発明は、太陽電池等で用いられる光起電力装置及びその製造方法に関するものである。
【背景技術】
【０００２】
現在の多結晶シリコン太陽電池は、厚さが２００μｍ程度のｐ型多結晶シリコン基板を用い、光吸収率を高める表面テクスチャ、ｎ型拡散層、反射防止膜及び表面電極（例えば、櫛型Ａｇ電極）を当該基板の受光面側に順次形成し、また、裏面電極（例えば、Ａｌ電極）をスクリーン印刷によって当該基板の非受光面側に形成した後、これらを焼成することによって一般に製造されている。かかる焼成では、表面電極及び裏面電極の溶媒分が揮発すると共に、当該基板の受光面側において櫛型Ａｇ電極が反射防止膜を突き破ってｎ型拡散層に接続され、また、当該基板の非受光面側においてＡｌ電極の一部のＡｌが当該基板に拡散して裏面電界層（ＢＳＦ：Back Surface Field）を形成する。このＢＳＦ層は、当シリコン基板との接合面で内部電界を形成してＢＳＦ層近傍で発生した少数キャリアをシリコン基板内部へ押し戻し、Ａｌ電極近傍でのキャリア再結合を抑制するため、開放電圧を高くすることができる。
【０００３】
一方、今後の多結晶シリコン太陽電池においては、原料消費量を抑えて低コスト化を実現するために、シリコン基板を薄型化することが切望されている。
しかしながら、シリコン基板を薄型化した場合、上記方法で裏面電極及びＢＳＦ層を形成すると、裏面電極とシリコン基板との熱膨張係数の違いによって基板に反りが生じ易くなる。この基板の反りは、特に、１５０μｍ以下のシリコン基板を用いた場合に非常に大きい。
【０００４】
シリコン基板の反りを抑制する技術としては、低応力の金属ペーストを用いて印刷及び焼成することにより裏面電極及びＢＳＦ層を形成する方法（例えば、特許文献１参照）や、応力を分散させるために金属ペーストを格子状に印刷して焼成することにより裏面電極及びＢＳＦ層を形成する方法（例えば、特許文献２参照）がある。
また、ｐ型不純物元素を含む微結晶シリコン膜から構成されるＢＳＦ層と裏面電極とをＣＶＤによって形成する方法もある（例えば、特許文献３〜８参照）。この特許文献３〜８の方法では、ＢＳＦ層及び裏面電極の厚さを数十ｎｍ程度に薄くすることが可能であるため膜ストレスを低減することができ、また、低温での形成が可能であるため熱膨張係数の違いによるストレスも低減することができるため、シリコン基板の反りが抑制される。
【０００５】
さらに、特許文献５では、ｐ型不純物元素を含む微結晶及び非晶質の水素化シリコンの混合膜をＢＳＦ層に用いることで、シリコン基板の反りを抑制し得るだけでなく、ＢＳＦ層内でのキャリア再結合も抑制し得ることが開示されている。
また、特許文献６〜８では、シリコン基板とＢＳＦ層との間に、酸化珪素（ＳｉＯ２）や、水素を含む窒化珪素（ＳｉＮ）等の、開口部を有するパッシベーション層を形成することで、基板の反りを抑制し得るだけでなく、光電変換効率を高め得ることが開示されている。かかるパッシベーション層は、ＢＳＦ層に比べてキャリア再結合をより一層抑制することができるため、開放電圧がより一層高くなる。
【０００６】
【特許文献１】特開２００１−３１３４０２号公報
【特許文献２】特開２００２−１４１５３３号公報
【特許文献３】特公平５−６３１０３号公報
【特許文献４】特公平５−７５１８９号公報
【特許文献５】特開平１０−１９００３３号公報
【特許文献６】特開平６−３１０７４０号公報
【特許文献７】特開平９−２３７９１０号公報
【特許文献８】特開平９−９７９１６号公報
【発明の開示】
【発明が解決しようとする課題】
【０００７】
現在、シリコン基板を薄型化する試みは進められ、１００μｍ以下のシリコン基板の薄型化が検討されているところ、印刷及び焼成による従来の方法では、特許文献１及び２の技術を用いたとしても１００μｍ以下の薄型シリコン基板に対しては反りを十分に抑制することができない。
一方、特許文献３〜８のようにｐ型不純物元素を含む微結晶シリコン膜をＢＳＦ層に用いた場合、シリコン基板の反りについては抑制することができるものの、品質が良好な微結晶シリコン膜を形成することが難しいという問題がある。特に、微結晶シリコン膜は、その形成条件によってはシリコン基板にエピタキシャル成長し易く、エピタキシャル成長した場合には、ｐ型不純物元素を含むことに起因する格子の不整合によって膜ストレスを生じ、大きな結晶粒界や欠陥が発生する。そして、この大きな結晶粒界や欠陥は、キャリアの再結合を促進させるため、開放電圧が低下してしまう。また、特許文献５のように、ｐ型不純物元素を含む微結晶及び非晶質の水素化シリコンの混合膜をＢＳＦ層に用いた場合でも、その格子定数がシリコン基板に近いために膜全体がエピタキシャル成長し易く、エピタキシャル成長した膜では上記と同様にキャリアの再結合を促進させる。かかるエピタキシャル成長は、非晶質の水素化シリコンの比率を増加させることにより抑制することができるものの、その代わりに導電率が低下し、セルを作製した場合に直列抵抗が増大してしまう。
【０００８】
本発明は、上記のような問題を解決するためになされたものであり、シリコン基板を薄型化してもシリコン基板の反りが生じないと共に、キャリア再結合の抑制効果が高く、直列抵抗が小さい光起電力装置及びその製造方法を提供することを目的とする。
【課題を解決するための手段】
【０００９】
本発明は、ｐ型不純物元素及び酸素を含む水素化珪素膜から構成される裏面電界層をシリコン基板と裏面電極との間に具備する光起電力装置であって、前記裏面電界層が、前記シリコン基板側に形成されたエピタキシャル層と、前記裏面電極側に形成された無配向微結晶層とを含むことを特徴とする光起電力装置である。
また、本発明は、水素化珪素ガス、炭酸ガス、ｐ型不純物元素の水素化物ガス及び水素ガスを含むガス雰囲気下でプラズマＣＶＤを行うことによりｐ型不純物元素及び酸素を含む水素化珪素膜から構成される裏面電界層をシリコン基板上に形成した後、前記裏面電界層上に裏面電極を形成する光起電力装置の製造方法であって、前記炭酸ガスの流量を前記水素化珪素ガスの流量の１／５未満とすることでエピタキシャル層を形成した後、前記炭酸ガスの流量を前記水素化珪素ガスの流量の１／５以上とすることで無配向微結晶層を形成することを特徴とする光起電力装置の製造方法である。
【発明の効果】
【００１０】
本発明によれば、シリコン基板を薄型化してもシリコン基板の反りが生じないと共に、キャリア再結合の抑制効果に優れ、直列抵抗が小さい光起電力装置及びその製造方法を提供することができる。
【発明を実施するための最良の形態】
【００１１】
実施の形態１．
以下に、図面を参照して本発明の実施の形態について説明する。
図１は、実施の形態１における光起電力装置の断面模式図である。図１において、光起電力装置は、シリコン基板１と、シリコン基板１の非受光面側に順次形成された裏面電界層２及び裏面電極５と、シリコン基板１の受光面側に順次形成された不純物拡散層６、反射防止膜７及び表面電極８とから構成されている。そして、裏面電界層２は、シリコン基板１側に形成されたエピタキシャル層３と、裏面電極５側に形成された無配向微結晶層４とを含む。
【００１２】
シリコン基板１としては、特に限定されることはなく、ｐ型及びｎ型のシリコン基板のいずれであってもよい。かかるシリコン基板１としては、例えば、多結晶シリコン基板や単結晶シリコン基板を用いることができる。
シリコン基板１の厚さも特に限定されることはないが、印刷及び焼成により裏面電界層２及び裏面電極５を形成する従来の方法ではシリコン基板の反りが生じるために用いることが困難であった１００μｍ以下の薄型シリコン基板も用いることが可能である。
【００１３】
裏面電界層２は、少数キャリアを内部電界によりシリコン基板１内部へ押し戻し、裏面電極５近傍でのキャリア再結合を抑制するための層であって、ｐ型不純物元素及び酸素を含む水素化珪素膜である。ここで、ｐ型不純物元素としては、特に限定されることはなく、例えば、硼素、窒素、リン、ヒ素等が挙げられる。
また、裏面電界層２は、シリコン基板１側に形成されたエピタキシャル層３と、裏面電極５側に形成された無配向微結晶層４を含む。ここで、エピタキシャル層３と無配向微結晶層４との間は、両方の層が混在し、エピタキシャル層３が無配向微結晶層４に連続的に変化する層（以下、混合層という）となっている。なお、図１では、混合層については図示していない。
このような裏面電界層２の構成により、少数キャリアを内部電界によりシリコン基板１内部へ押し戻し、裏面電極５近傍でのキャリア再結合を抑制して光電変換効率を高める効果（以下、「ＢＳＦ効果」という）だけでなく、シリコン基板１の界面の欠陥を不活性化し、この界面特性を向上させる効果（以下、「パッシベーション効果」という）も得られる。さらに、かかる裏面電界層２は結晶状態にあるので直列抵抗も小さい。
【００１４】
裏面電界層２をエピタキシャル層３のみから構成した場合には、シリコン基板１との界面の状態は良好であるものの、エピタキシャル層３中に大きな結晶粒界や欠陥が発生してしまい、上記効果が十分に得られない。また、裏面電界層２を無配向微結晶層４のみから構成した場合には、シリコン基板１との界面において格子欠陥が発生し、上記効果が十分に得られなかったり、直列抵抗が大きくなったりする等の問題がある。
これに対して実施の形態１における裏面電界層２では、シリコン基板１側にシリコン基板１との界面の状態が良好なエピタキシャル層３を形成し、且つ結晶粒界や欠陥が発生しないようにエピタキシャル層３を無配向微結晶層４に連続的に変化させた構造とすることで、上記効果が達成される。
【００１５】
裏面電界層２の厚さは、３０ｎｍ以上１００ｎｍ以下であることが好ましい。裏面電界層２の厚さが３０ｎｍ未満であると、混合層の厚さが１０〜１５ｎｍ程度となるため、エピタキシャル層３から無配向微結晶層４へのスムーズな変化が得られないことがある。また、裏面電界層２の厚さが１００ｎｍを超えると、無配向微結晶層４が厚すぎ、キャリア再結合が生じる可能性が高くなる。
エピタキシャル層３の厚さは、層中に結晶粒界や欠陥が発生しない程度の厚さであれば特に限定されることはなく、また、無配向微結晶層４の厚さも、エピタキシャル層３と裏面電極５とが直接接触しないようにすれば特に限定されることはない。
【００１６】
裏面電極５は、キャリアを取り出すための電極である。裏面電極５としては、特に限定されることはなく、例えば、ＡｌやＡｇ等の金属を用いることができる。また、裏面電極５の厚さは、特に限定されることはなく、作製する光起電力装置の大きさに併せて適宜設定することができる。
不純物拡散層６としては、シリコン基板１がｐ型であればｎ型の不純物拡散層６を、シリコン基板１がｎ型であればｐ型の不純物拡散層６を用いることができる。かかる不純物拡散層６は、例えば、シリコン基板１の表面を、不純物元素を含むガス雰囲気中に曝しながら熱処理することにより形成することができる。
不純物拡散層６の厚さは、特に限定されることはなく、一般に０．０５μｍ以上１μｍ以下である。
なお、入射光の反射を低減する観点から、不純物拡散層６の形成前に予めシリコン基板１にテクスチャを形成しておいてもよい。
【００１７】
反射防止膜７としては、特に限定されることはなく、例えば、ＳｉＮやＴｉＯ２等を使用することができる。
表面電極８は、電子を取り出すための電極である。表面電極８としては、特に限定されることはなく、例えば、ＡｌやＡｇ等の金属を用いることができる。また、表面電極８の厚さも特に限定されることはなく、作製する光起電力装置の大きさに併せて適宜設定することができる。
【００１８】
次に、実施の形態１の光起電力装置の製造方法について説明する。
まず、シリコン基板１の受光面側に不純物拡散層６、反射防止膜７及び表面電極８を形成する。これらの形成方法は、特に限定されることはなく、従来公知の方法に従って行うことができる。例えば、シリコン基板１の受光面側表面に、異方性エッチングや機械的手段等によりテクスチャを形成した後、気相拡散によって不純物拡散層６を形成してシリコン基板１と不純物拡散層６との間をｐｎ接合させる。次いで、プラズマＣＶＤ等によって不純物拡散層６上に反射防止膜７を形成した後、電極ペーストを用いて反射防止膜７上に印刷し、焼成することで表面電極８を形成する。
【００１９】
次に、シリコン基板１の非受光面側に裏面電界層２及び裏面電極５を形成する。
裏面電界層２は、水素化珪素ガス、炭酸ガス、ｐ型不純物元素の水酸化物ガス及び水素ガスを含むガス雰囲気下でプラズマＣＶＤを行うことにより形成される。
ここで、裏面電界層２は、エピタキシャル層３と無配向微結晶層４とから構成されるが、炭酸ガスを入れないか、又は低い流量で炭酸ガスを導入しつつプラズマＣＶＤを行うことでエピタキシャル層３をまず形成し、その後、所定の流量以上の炭酸ガスを導入しつつプラズマＣＶＤを行うことで無配向微結晶層４を形成することができる。具体的には、エピタキシャル層３を形成するための炭酸ガスの流量は、水素化珪素ガスの流量の１／５未満であることが好ましい。また、無配向微結晶層４を形成するための炭酸ガスの流量は、水素化珪素ガスの流量の１／５以上であることが好ましい。かかる方法によれば、炭酸ガスの流量を調整するだけで、エピタキシャル層３から無配向微結晶層４へのスムーズな変化を実現することが可能となる。
ただし、炭酸ガスの流量が水素化珪素ガスの流量の１／５付近であれば、流量を変化させなくても、エピタキシャル層３から無配向微結晶層４へのスムーズな変化が得られる可能性もある。また、プラズマＣＶＤにより形成される層の状態は、使用する装置のチャンバーの大きさ等にも依存するため、上記の構成を有する層が得られるのであれば、炭酸ガスの流量を上記範囲に調整しなくてもよい。
【００２０】
プラズマＣＶＤでは、上述のように各ガスの流量を変化させることにより、裏面電界層２に含有される元素の比率を制御することができるが、炭酸ガスを原料ガスとして導入した場合には、炭酸ガス中の酸素のみが裏面電界層２中に取り込まれるため、裏面電界層２中の酸素濃度が制御される。そのため、上記の方法により得られた裏面電界層２では、エピタキシャル層３の酸素濃度が、無配向微結晶層４の酸素濃度よりも低くなる。
なお、酸素、窒素ガスやアンモニアガス、又はメタンガスを炭酸ガスの代わりに用いた場合であっても上記と同じ構造を有する裏面電界層２を得ることができる。ただし、窒素ガス及びアンモニアガスを用いた場合には、これらのガス中の窒素のみが裏面電界層２中に取り込まれるので、エピタキシャル層３の窒素濃度が、無配向微結晶層４の窒素濃度よりも低くなる。同様に、メタンガスを用いた場合には、メタンガス中の炭素のみが裏面電界層２中に取り込まれるので、エピタキシャル層３の炭素濃度が、無配向微結晶層４の炭素濃度よりも低くなる。
【００２１】
プラズマＣＶＤの周波数は、裏面電界層２中の水素含有量及び結合状態を最適化する観点から、１３．５６ＭＨｚ以上６０ＭＨｚ以下であることが好ましい。かかる範囲の周波数を印加したプラズマＣＶＤを行うことで、裏面電界層２中のＳｉ−Ｈ結合を増加させ、水素のパッシベーション効果によって界面の欠陥を不活性化し、この界面特性を向上させることができる。周波数が上記範囲外であると、裏面電界層２中の所望の水素含有量及び結合状態が得られないことがある。
【００２２】
裏面電極５は、シリコン基板１の非受光面側に裏面電界層２が形成された後、裏面電界層２上に形成される。裏面電極５の形成方法は、特に限定されることはなく、従来公知の方法に従って行うことができる。例えば、裏面電極５は、真空蒸着やスパッタ法によって裏面電界層２上に形成することができる。
【００２３】
ここで、シリコン基板１の非受光面側に裏面電界層２及び裏面電極５が形成された直後は、シリコン基板１と裏面電界層２との間の界面の欠陥に起因して良好なＢＳＦ効果及びパッシベーション効果が得られないことがある。そのため、かかるシリコン基板１と裏面電界層２との間の界面状態を改善する観点から、裏面電極５の形成後、２００℃以上３００℃以下の温度でアニールすることが好ましい。かかる温度が２００℃未満であると、界面状態の改善効果が十分でないことがある。また、かかる温度が３００℃を超えると、裏面電界層２の特性が劣化することがある。
また、アニールを行う時間は、特に限定されることはなく、シリコン基板１や裏面電界層２の大きさ等に併せて適宜設定すればよい。
【００２４】
実施の形態２．
図２は、本実施の形態２における光起電力装置の断面模式図である。図２において、実施の形態２の光起電力装置は、実施の形態１の光起電力装置と基本的な構成は同じであるため、異なる点についてのみ説明する。
実施の形態２の光起電力装置は、シリコン基板１と裏面電界層２との間に形成され、且つ開口部を有するパッシベーション層９をさらに具備する点で、実施の形態１の光起電力装置と相違する。ここで、パッシベーション層９の開口部では、シリコン基板１に裏面電界層２が直接接続される。かかる開口部は、裏面電極５の集電性を向上させる観点から、縦横一定間隔で配列されていることが好ましい。
かかるパッシベーション層９は、裏面電界層２と比べて、パッシベーション効果がより優れているので、かかる構成を有する光起電力装置は、キャリアの再結合の抑制効果がより一層大きくなり、開放電圧をより一層高めることができる。
【００２５】
パッシベーション層９としては、パッシベーション効果を有する層であれば特に限定されることはなく、例えば、酸化珪素膜、窒化珪素膜、炭化珪素膜及び炭化窒化珪素膜からなる群より選択されるアモルファス珪素膜を用いることができる。
パッシベーション層９の厚さは、特に限定されることはなく、作製する光起電力装置の大きさに併せて適宜設定することができる。
【００２６】
次に、実施の形態２の光起電力装置の製造方法について説明する。
実施の形態２の光起電力装置の製造方法は、実施の形態１の光起電力装置の製造方法と基本的な構成が同じであるため、異なる点についてのみ説明する。
まず、シリコン基板１の非受光面側にパッシベーション層９を形成した後、パッシベーション層９に開口部を設けることにより、所望の形状のパッシベーション層９を形成することができる。かかるパッシベーション層９の形成方法としては、特に限定されることはなく、プラズマＣＶＤ、常温ＣＶＤ、減圧ＣＶＤ等の公知の方法を用いることができる。また、開口部を設ける方法も、特に限定されることはなく、フォトエッチング等の公知の方法を用いることができる。
このようにしてシリコン基板１の非受光面側に開口部を設けたパッシベーション層９を形成した後、その上に裏面電界層２及び裏面電極５を順次形成すればよい。
【実施例】
【００２７】
以下、実施例及び比較例により本発明の詳細を説明するが、これらによって本発明が限定されるものではない。
［実施例１］
２００μｍの厚さ及び１Ωｃｍの抵抗率を有するｐ型多結晶シリコンを基板とし、アルカリ溶液中でスライス時のワイヤーソーダメージを除去した後、アルカリ溶液を用いる異方性エッチングにより当該基板の受光面側表面にテクスチャを形成した。次に、ＰＯＣｌ３ガス雰囲気下でアニールすることにより当該基板にリン拡散層を形成した。次に、当該基板表面に形成されたリンガラス層をフッ酸により除去した後、シランガス及びアンモニアガスを原料ガスとするプラズマＣＶＤにより、ＳｉＮから構成される反射防止膜を受光面側のリン拡散層上に形成した。次に、形成された反射防止膜を保護した後、フッ硝酸を用い、非受光面側表面を５μｍ程度エッチングしてリン拡散層を完全に除去した。次に、反射防止膜上にＡｇ電極ペーストを櫛型に印刷し、８００℃で焼成することにより表面電極を形成した。
【００２８】
次に、６０ＭＨｚのＶＨＦプラズマＣＶＤを用い、基板温度１７０℃、ガス圧０．５Ｐａの条件下で、シランガスを２．０ｓｃｃｍ、水素ガスを２００ｓｃｃｍ、ジボランガスを１．５ｓｃｃｍ流して当該基板の非受光面側表面にエピタキシャル層を形成した後、前記ガスに加えて炭酸ガスを０．５ｓｃｃｍ流して無配向微結晶層を形成した。ここで、エピタキシャル層と無配向微結晶層とを含む裏面電界層の厚さは３０ｎｍであった。次に、真空蒸着によりＡｌ電極（裏面電極）を裏面電界層上に形成した後、フォーミングガス（水素を５％含むＡｒ）雰囲気下、２７５℃で３０分間アニールし、光起電力装置を得た。
【００２９】
［比較例１］
裏面電界層を形成する際に炭酸ガスを追加導入しない点を除き、実施例１と同様にして光起電力装置を得た。ここで、かかる光起電力装置における裏面電界層は、エピタキシャル層のみから構成される。
［比較例２］
基板の非受光面側表面にＡｌ電極をスクリーン印刷した後、８００℃で焼成することで、裏面電界層及びＡｌ電極（裏面電極）を形成した点を除き、実施例１と同様にして光起電力装置を得た。
【００３０】
実施例１、比較例１及び２の光起電力装置において、ＡＭ１．５のソーラーシミュレータを用いて短絡電流密度（Ｊｓｃ）、開放電圧（ＶＯＣ）、曲線因子（ＦＦ）及び光電変換効率を測定した。なお、実施例１及び比較例１の光起電力装置については、裏面電極形成後のアニールの前後で当該測定を行った。これらの測定結果を表１に示す。
【００３１】
【表１】
0005052309.tif 000002
【００３２】
表１に示されているように、実施例１の光起電力装置は、比較例１の光起電力装置に比べて光電変換効率が高かった。さらに、実施例１の光起電力装置では、裏面電極形成後にアニールを行った場合に光電変換効率が高くなり、かかる裏面電極形成後にアニールを行った実施例１の光起電力装置は、Ａｌ電極を印刷形成した従来の光起電力装置（比較例２）と同程度の特性を有していた。
【００３３】
［実施例２］
１００μｍの厚さに研磨した多結晶シリコン基板（３ｃｍ×３ｃｍ）の片面に実施例１と同様の方法で裏面電界層及び裏面電極を形成した。この基板の反りを目視によって評価したところ、基板の反りは生じなかった。
［比較例３］
１００μｍの厚さに研磨した多結晶シリコン基板（３ｃｍ×３ｃｍ）の片面に比較例２と同様の方法で裏面電界層及び裏面電極を形成した。この基板の反りを目視によって評価したところ、基板の端部に反りが生じた。この反りは、基板中央部を基準とした場合に、５ｍｍ程度の大きさであった。
【００３４】
［実施例３］
単結晶シリコンを基板として用い、実施例１と同様の条件で基板上に裏面電界層を形成し、当該裏面電界層のＴＥＭ観察を行った。その結果を図３に示す。
［比較例４］
単結晶シリコンを基板として用い、比較例１と同様の条件で基板上に裏面電界層を形成し、当該裏面電界層のＴＥＭ観察を行った。その結果を図４に示す。
【００３５】
図３に示されているように、実施例３の裏面電界層では、単結晶シリコン基板１０から２０ｎｍ付近まではエピタキシャル成長してエピタキシャル層１１となり、それを超えるとエピタキシャル層１１から無配向微結晶層１３に徐々に変化する混合層１２となり、それを超えると完全に無配向微結晶層１３となっていることがわかる。かかる裏面電界層のエピタキシャル層１１及び無配向微結晶層１３は、コントラストが一様であることから、欠陥やストレスが少ない良好な層であると考えられる。これに対して、比較例４の裏面電界層では、図４に示されているように、単結晶シリコン基板１０上に層全体がエピタキシャル成長してエピタキシャル層１１を形成していた。そして、かかるエピタキシャル層１１には、層厚方向に大きな粒界が生じていた。
【００３６】
［実施例４］
実施例１と同様にして基板の受光面側に、テクスチャ、リン拡散層、反射防止膜及び表面電極を順次形成した。
次に、６０ＭＨｚのＶＨＦプラズマＣＶＤを用い、基板温度１７０℃、ガス圧０．５Ｐａの条件下で、シランガス、水素ガス及び炭酸ガスからなる原料ガスを流して６０ｎｍの酸素含有非晶質珪素膜（パッシベーション層）を形成した。次に、パッシベーション層の開口部を形成する部分にレーザーを照射し、当該照射部に生じたレーザーによるダメージをフッ硝酸で除去することにより、１００μｍ×１００μｍの開口部を５００μｍ間隔でパッシベーション層全体に形成した。次に、実施例１と同様にして裏面電界層及び裏面電極を形成した後、アニールを行い、光起電力装置を得た。
【００３７】
［比較例５］
裏面電界層を形成する際に炭酸ガスを追加導入しない点を除き、実施例３と同様にして光起電力装置を得た。ここで、かかる光起電力装置における裏面電界層は、エピタキシャル層のみから構成されている。
【００３８】
実施例４及び比較例５の光起電力装置において、上記と同様の方法で短絡電流密度（Ｊｓｃ）、開放電圧（ＶＯＣ）、曲線因子（ＦＦ）及び光電変換効率を測定したところ、実施例４の光起電力装置は、比較例５の光起電力装置に比べて開放電圧が１０ｍＶ高かった。
【００３９】
以上の結果からわかるように、本発明の光起電力装置は、シリコン基板を薄型化してもシリコン基板の反りが生じないと共に、キャリア再結合の抑制効果に優れ、直列抵抗が小さいものである。
【図面の簡単な説明】
【００４０】
【図１】実施の形態１における光起電力装置の断面模式図である。
【図２】実施の形態２における光起電力装置の断面模式図である。
【図３】実施例３において単結晶シリコン基板に形成した裏面電界層のＴＥＭ写真である。
【図４】比較例４において単結晶シリコン基板形成した裏面電界層のＴＥＭ写真である。
【符号の説明】
【００４１】
１  シリコン基板、２  裏面電界層、３、１１  エピタキシャル層、４、１３  無配向微結晶層、５  裏面電極、６  不純物拡散層、７  反射防止膜、８  表面電極、９  パッシベーション層、１０  単結晶シリコン基板、１２  混合層。
【図１】
0005052309.tif 000003
【図２】
0005052309.tif 000004
【図３】
0005052309.tif 000005
【図４】
0005052309.tif 000006